СПОСОБ ПОЛУЧЕНИЯ ВОДОРАСТВОРИМОЙ КОМПОЗИЦИИ НАНОЧАСТИЦ, СОДЕРЖАЩЕЙ НАНОЧАСТИЦЫ СЕЛЕНА

Способ получения водорастворимой композиции наночастиц, содержащей наночастицы селена МКВ7: А 61 К 33/38, А 61 К 31/725
Изобретение относится к нанобиотехнологии, а именно к способу получения водорастворимой композиции, содержащей высокодисперсный селен, стабилизированный морским полисахаридом альгинатом натрия. Известно, что селен является незаменимым для жизнедеятельности человека и животных биологически активным микроэлементом с ярко выраженной противораковой активностью. Он входит в состав большинства гормонов и ферментов. Дефицит селена ведет к развитию различных процессов поражения клетки, которые лежат в основе возникновения многих патологических состояний. Показана важная роль селена в регуляции жизнедеятельности растений.
Основными недостатками большинства известных способов получения наночастиц селена является широкое распределение частиц по размерам и быстрая потеря их устойчивости во времени. Известны способы получения наночастиц селена введением их в водную среду путем инжекции под воздействием лазерного импульса большой мощности (Формирование методом лазерной абляции коллоидного раствора селена в воде / Е.Е.Казилин, Г.Э.Фолманис, Л.И.Иванов [и др.] // Перспективные материалы. - 2006. - № 3. - С. 30-33). Наиболее близким по технической сущности является способ получения наночастиц селена при восстановлении селенистокислого натрия аскорбиновой кислотой в присутствии поливинилпирролидона (Влияние компонентов комплекса полимер-селен и молекулярной массы ионогенной полимерной матрицы на морфологические характеристики селенсодержащих наноструктур / СВ. Валуева, А.И. Киппер, Л.Н. Боровикова [и др.] // Журнал физической химии. - 2008. - Т.82 № 4. - С. 702-707).
Задачей изобретения является создание способа получения водорастворимой композиции, содержащей наночастицы селена, с высокой агрегативной устойчивостью, в котором используемые материалы и параметры производимых операций позволяют упростить процесс получения наночастиц селена и длительное время сохранить их высокую агрегативную устойчивость.
Поставленная задача решается тем, что в предлагаемом способе получения водорастворимой композиции наночастиц, содержащей наночастицы селена, в качестве восстановителя используют L-цистеин в соотношении к селенистокислому натрию как 4:1, а в качестве стабилизатора - альгинат натрия при соотношении селена к альгинату натрия 0,05-0,2.
Альгинат натрия относится к полисахаридам бурых морских водорослей, которые широко применяются в медицине как для наружного применения в качестве повязок, мазей, паст при лечении ожогов, трофических язв, порезов, саден, в косметологии, так и для внутреннего применения как энтеросорбенты тяжелых металлов, радионуклидов, жирных кислот, холестерина. Они обладают иммуномодулирующей, противоопухолевой, противовоспалительной, противовирусной, противогрибковой активностью и не имеют побочного действия.
Пример 1. В смесь, содержащую 25 мл 0,32 % раствора альгината натрия и 20 мл 0,01 Μ раствора L-цистеина, приливали 5 мл 0,01 Μ раствора селенистокислого натрия. Через несколько минут образовывался коллоидный раствор наночастиц селена оранжевого цвета (соотношение селена к альгинату натрия - 0,05). Оптическую плотность раствора наноселена измеряли после образования наночастиц селена, а затем через каждые 2 суток. Данные оптической плотности приведены в таблице.
Пример 2. В смесь, содержащую 25 мл 0,16 % раствора альгината натрия и 20 мл 0,01 Μ раствора L-цистеина, приливали 5 мл 0,01 Μ раствора селенистокислого натрия. Через несколько минут образовывался коллоидный раствор наночастиц селена оранжевого цвета (соотношение селена к альгинату натрия - 0,1). Оптическую плотность раствора наноселена измеряли после образования наночастиц селена, а затем через каждые 2 суток. Данные оптической плотности приведены в таблице.
Пример 3. В смесь, содержащую 25 мл 0,08 % раствора альгината натрия и 20 мл 0,01 Μ раствора L-цистеина, приливали 5 мл 0,01 Μ раствора селенистокислого натрия. Через несколько минут образовывался коллоидный раствор наночастиц селена оранжевого цвета (соотношение селена к альгинату натрия - 0,2). Оптическую плотность раствора наноселена измеряли после образования наночастиц селена, а затем через каждые 2 суток. Данные оптической плотности приведены в таблице.
Пример 4. В смесь, содержащую 25 мл 0,53 % раствора альгината натрия и 20 мл 0,01 Μ раствора L-цистеина, приливали 5 мл 0,01 Μ раствора селенистокислого натрия. Через несколько минут образовывался коллоидный раствор наночастиц селена оранжевого цвета (соотношение селена к альгинату натрия - 0,03). Оптическую плотность раствора наноселена измеряли после образования наночастиц селена, а затем через каждые 2 суток. Данные оптической плотности приведены в таблице.
Пример 5. В смесь, содержащую 25 мл 0,05 % раствора альгината натрия и 20 мл 0,01 Μ раствора L-цистеина, приливали 5 мл 0,01 Μ раствора селенистокислого натрия. Через
несколько минут образовывался коллоидный раствор наночастиц селена оранжевого цвета (соотношение селена к альгинату натрия - 0,3). Оптическую плотность раствора наноселена измеряли после образования наночастиц селена, а затем через каждые 2 суток. Данные оптической плотности приведены в таблице.
Пример 6. В смесь, содержащую 25 мл 0,13 % раствора альгината натрия и 21 мл 0,01 Μ раствора L-цистеина, приливали 4 мл 0,01 Μ раствора селенистокислого натрия. Через несколько минут образовывался коллоидный раствор наночастиц селена оранжевого цвета (соотношение селена к альгинату натрия - 0,1). Оптическую плотность раствора наноселена измеряли после образования наночастиц селена, а затем через каждые 2 суток. Данные оптической плотности приведены в таблице.
Пример 7. В смесь, содержащую 25 мл 0,19 % раствора альгината натрия и 19 мл 0,01 Μ раствора L-цистеина, приливали 6 мл 0,01 Μ раствора селенистокислого натрия. Через несколько минут образовывался коллоидный раствор наночастиц селена оранжевого цвета (соотношение селена к альгинату натрия - 0,1). Оптическую плотность раствора наноселена измеряли после образования наночастиц селена, а затем через каждые 2 суток. Данные оптической плотности приведены в таблице.
Как видно из данных, приведенных в таблице, оптимальным (минимальное увеличение оптической плотности в течение 12 суток) является соотношение L-цистеина к селенистокислому натрию 4:1, а селена к альгинату натрия - 0,05 - 0,2 (примеры 1-3).
Это позволит использовать предложенную композицию в качестве основы для получения новых биостимуляторов роста растений, а также компонентов медицинских и ветеринарных препаратов.